(57)【要約】アノード、カソード、前記アノード及び前記カソードの間に配置される発光層を含む発光装置であって、  前記発光層は発光化合物を含み、前記発光化合物は金属錯体を及びＸを含み、前記金属錯体は金属（Ｍ）及びＭに直接配位結合されるリン原子並びに前記リン原子に直接結合されるアリール又はヘテロアリール基Ａｒsを含み、ＡｒsはＸで置換されており、Ｘはアリール又はヘテロアリール基を含むことを特徴とする発光装置。【選択図】図１
2008500717.tif 000002
【特許請求の範囲】
【請求項１】
アノード、カソード、前記アノード及び前記カソードの間に配置される発光層を含む発光装置であって、
前記発光層は発光化合物を含み、前記発光化合物は金属錯体を及びＸを含み、前記金属錯体は金属（Ｍ）及びＭに直接配位結合されるリン原子並びに前記リン原子に直接結合されるアリール又はヘテロアリール基Ａｒsを含み、ＡｒsはＸで置換されており、Ｘはアリール又はヘテロアリール基を含むことを特徴とする発光装置。
【請求項２】
Ａｒsは前記アリール又はヘテロアリール基に共役的に結合されている請求項１に記載の発光装置。
【請求項３】
Ｘがポリマー又はオリゴマーを含む請求項１又は２に記載の発光装置。
【請求項４】
Ａｒsはポリマー又はオリゴマーの主鎖に付着する請求項３に記載の発光装置。
【請求項５】
Ａｒsはポリマー又はオリゴマーの主鎖の一部である請求項３に記載の発光装置。
【請求項６】
Ｍはデンドリマーの核中に含まれる請求項１又は２に記載の発光装置。
【請求項７】
Ａｒsはフェニル基である請求項１ないし６のいずれかに記載の発光装置。
【請求項８】
前記リン原子はさらにＲ及び選択的にＲ’に結合され、Ｒ及びＲ’はそれぞれ独立して置換又は未置換アリール又はヘテロアリール基である請求項１ないし７のいずれかに記載の発光装置。
【請求項９】
Ｒは置換又は未置換フェニル基であり、Ｒ’は独立して置換又は未置換フェニル基である請求項８に記載の発光装置。
【請求項１０】
Ｍがレニウム又はイリジウムである請求項１ないし９のいずれかに記載の発光装置。
【請求項１１】
前記発光層が前記アノードと前記カソードの間に配置されるように、前記アノード、前記カソード及び前記発光層を形成する工程を含む請求項１ないし１０のいずれかに記載の発光装置を製造する方法。
【請求項１２】
前記発光層が溶液プロセスによって形成される請求項１１に記載の方法。
【請求項１３】
発光装置における発光化合物を製造するための反応化合物であって、前記反応化合物は金属錯体を含み、前記金属錯体は金属（Ｍ）及びＰ（Ａｒs）（Ｒ）（Ｒ’）を含み、ＰはＭに直接配位結合されており、Ａｒsはアリール又はヘテロアリール基であり、Ｒ及びＲ’は独立して、Ｈ、ハロゲン基又は置換若しくは未置換アルキル、アリール若しくはヘテロアリール基であり、Ａｒsは１又は２以上の反応基で置換され、前記又は各反応基はトリフレート基、ハロゲン基、ボロン酸基、ボロンエステル基及びボラン基から構成される群から選ばれる反応化合物。
【請求項１４】
Ａｒsはフェニル基である請求項１３に記載の反応化合物。
【請求項１５】
Ｒは置換又は未置換フェニル基であり、Ｒ’は独立して置換又は未置換フェニル基である請求項１３又は１４に記載の反応化合物。
【請求項１６】
前記又は各反応基は臭素である請求項１３ないし１５のいずれかに記載の反応化合物。
【請求項１７】
発光装置の発光化合物を製造する方法のために請求項１３ないし１６のいずれかで定義される反応化合物を使用する方法。
【請求項１８】
前記発光層中の発光化合物であって、前記発光化合物は金属錯体を及びＸを含み、前記金属錯体は金属（Ｍ）及びＭに直接配位結合されるリン原子並びに前記リン原子に直接結合されるアリール又はヘテロアリール基Ａｒsを含み、ＡｒsはＸで置換されており、Ｘはアリール又はヘテロアリール基を含み、Ａｒsはアリール又はヘテロアリール基に共役的に結合されていることを特徴とする発光化合物。
【請求項１９】
Ｘがポリマー又はオリゴマーを含む請求項１８に記載の発光化合物。
【請求項２０】
Ａｒsはポリマー又はオリゴマーの主鎖に付着する請求項１９に記載の発光化合物。
【請求項２１】
Ａｒsはポリマー又はオリゴマーの主鎖の一部である請求項１９に記載の発光化合物。
【請求項２２】
Ｍはデンドリマーの核中に含まれる請求項１８に記載の発光化合物。
【請求項２３】
Ａｒsはフェニル基である請求項１８ないし２２のいずれかに記載の発光化合物。
【請求項２４】
前記リン原子はさらにＲ及び選択的にＲ’に結合され、Ｒ及びＲ’はそれぞれ独立して置換又は未置換アリール又はヘテロアリール基である請求項１８ないし２３のいずれかに記載の発光化合物。
【請求項２５】
Ｒは置換又は未置換フェニル基であり、Ｒ’は独立して置換又は未置換フェニル基である請求項２４に記載の発光化合物。
【請求項２６】
Ｍがレニウム又はイリジウムである請求項１８ないし２５のいずれかに記載の発光化合物。
【請求項２７】
金属錯体及びＸを含む発光化合物の使用方法であって、前記金属錯体は金属（Ｍ）及びＭに直接配位結合されるリン原子並びに前記リン原子に直接結合されるアリール又はヘテロアリール基Ａｒsを含み、ＡｒsはＸで置換されており、Ｘはアリール又はヘテロアリール基を含むことを特徴とする発光のための発光化合物の使用方法。
【請求項２８】
前記化合物は請求項１８ないし２６のいずれかに定義される請求項２７に記載の使用方法。
【発明の詳細な説明】
【技術分野】
【０００１】
本発明は金属錯体及びその製造方法に関する。本発明は、また、金属錯体の使用、金属錯体を含む発光装置及び発光装置の製造方法に関する。
【背景技術】
【０００２】
この１０年間、高効率の材料及び高効率の装置構造の開発によって発光装置（ＬＥＤ）の改良に関する多大な努力がなされてきた。
【０００３】
図１は、典型的なＬＥＤの断面図を示す。この装置はアノード２、カソード５及び前記アノードとカソードの間に位置する発光層４を有する。例えば、アノードはインジウム錫酸化物層であることができる。例えば、カソードはＬｉＡｌであり得る。装置に注入された正孔と電子は発光層で再結合して放射線崩壊する。装置のさらなる特徴は選択的な正孔輸送層である。正孔輸送層はポリエチレンジオキシチオフェン（ＰＥＤＯＴ）であり得る。これは、アノードから注入された正孔が発光層に到達するのを助ける。
【０００４】
公知のＬＥＤ構造は、カソード５と発光層４の間に位置する電子輸送層を有する。これはカソードから注入された電子が発光層に到達するのを助ける。
【０００５】
ＬＥＤにおいては、対極の電極から注入された電子と正孔が結合して２つのタイプの励起を形成する。すなわち、スピン対称３重項とスピン非対称１重項である。１重項からの放射性崩壊は速く、３重項（燐光）からの崩壊はスピンの保存性から公式には禁止されている。
【０００６】
この数年間、混合によって燐光性材料が発光層に組み込まれる研究がなされてきた。しばしば、燐光性材料は金属錯体であるが、これに限定されない。さらに、金属錯体はときどき蛍光性である。
【０００７】
金属錯体は配位子で囲まれた金属イオンを含む。金属錯体中の配位子はいくつかの役割を有する。配位子は金属から電子を受け取り発光する「発光」配位子であり得る。あるいは、単に金属のエネルギーレベルに影響を与えるために配位子は存在し得る。例えば、配位子から発光がある場合、非放射性崩壊過程によってエネルギーが損失するのを防止するために金属に配位結合する強い配位子場の配位子を有することが有利である。一般的な強力な配位子場は当業者に知られており、ＣＯ，ｐｐｈ3及び負イオン炭素原子が金属に結合した配位子がある。Ｎ−ドナー配位子は、前述のものより強くはないが強力な配位子場を有する配位子である。
【０００８】
強力な配位子場の配位子は金属錯体から光が放出されるメカニズムの理解によって評価され得る。このメカニズムの評価を提供する発光金属錯体の研究が下記に引用される。Ｃｈｅｍ．Ｒｅｖ．，１９８７，８７，７１１−７４３４は有機錯体の発光特性に関するものである。この研究論文は有機金属錯体に共通して見られる励起状態の簡潔な要約を提供する。検討される励起状態は、金属中心軌道から配位子軌道への電子的移転を含む金属−配位子電荷移転（ＭＬＣＴ）状態を含む。したがって、正式な意味ではこの励起は金属の酸化と配位子の還元をもたらす。これらの移転は、金属の中心の低い電価の性質と多くの配位子におけるアクセプター軌道の低エネルギー位置のため有機金属配位子に共通して観察される。配位子軌道から金属中心軌道への電子的移転を含む配位子−金属電荷移転（ＬＭＣＴ）状態についても言及されている。
【０００９】
電子発光に関する記事のセクションにおいては、最も感光性の高い無機材料の一種として認識される金属カルボニル錯体に関するがサブセクションが設けられている。例としては、Ｍ（ＣＯ）6-（Ｍ＝Ｖ，Ｎｂ，Ｔａ）及びＭ（ＣＯ）6（Ｍ＝Ｃｒ，Ｍｏ，Ｗ）が挙げられる。
【００１０】
Ｍ（ＣＯ）5Ｌ錯体、Ｍ＝Ｍｏ又はＷ及びＬ＝ピリジン、３−ブロモピリジン、ピリダジン、ピペリジン、トリメチルホスフィン又はトリクロロホスフィンのマトリックス分離の研究が報告され、これは置換金属カルボニルからの蛍光の最初の報告を提供したと言われている。
【００１１】
いくつかのＭｏ（ＣＯ）5Ｌ錯体、Ｌ＝置換ピリジンについても言及されており、これは流体の状態で発光することが知られている。発光は、低−ＭＬＣＴ励起状態に割り当てられている。
【００１２】
この研究論文における他のサブセクションはジニトロゲン錯体、すなわち、メタロセン、キンゾクイソシアニド、アルケン及びオルトメタレート錯体に関するものである。
【００１３】
オルトメタレート錯体の多くの例が室温の溶液中において発光を示したと言われている。例えば、［Ｒｕ（ｂｐｙ）2（ＮＰＰ）］+の発光スペクトルは、ＭＬＣＴ発光に関連する構造を示すと言われている。いくつかのオルト−メタレートＰｔ（ＩＩ）錯体が言及され、ここで、発光はＭＬＣＴ励起状態に割り当てられていると言われている。
【００１４】
研究論文は、低電子価金属中心及び有機金属錯体における空低エネルギー配位子アクセプター軌道のため低−ＭＬＣＴ励起状態がしばしば観察されることを要約している。励起状態レベルのエネルギー順序付けと観察される光物理的及び光化学的性質の間に関連性があると報告されている。さらに、室温発光の例の多くの数がＭＬＣＴ励起状態に帰すると言われている。
【００１５】
Ａｎａｌｙｔｉｃａｌ  Ｃｈｅｍｉｓｔｒｙ，Ｖｏｌ．６３，Ｎｏ．１７，Ｓｅｐｔｅｍｂｅｒ  １，１９９１，８２９Ａ〜８３７Ａは、高発光遷移金属錯体、特にプラチナ金属Ｒｕ（，Ｏｓ，Ｒｅ，Ｒｈ及びＩｒ）を有するものの設計及びその応用に関係する。
【００１６】
この論文における表Ｉには、発光効率によって分類される代表的な金属錯体が掲げられている。この系は、多くの設計規則及び基本原則が他の発光金属錯体に適用できると言われているが、２，２’−ビピリジン（ｂｐｙ）又は１，１０−フェナントロリン（ｐｈｅｎ）のような少なくとも１つのａ−ジイミン配位子を含むものに限定されている。
【００１７】
この論文においては、遷移金属錯体は部分占有ｄ軌道によって特徴付けられること及びこれら軌道の順序及び占有がある程度発光特性を決めることが説明されている。
【００１８】
代表的な８面を有するＭＸ6ｄ6錯体においては、Ｍは金属であり、Ｘは１つの位置に配位結合する配位子であり、その配位子の８面結晶場は５つの縮重ｄ軌道を３つの縮重ｔレベルと２つの縮重ｅレベルに分裂させると説明されている。分裂の等級は、配位子の発光特性を決める特に重要なファクターである結晶場分裂によって与えられ、その大きさは配位子及び中心の金属イオンによって決められる。錯体の発光特性は、配位子、幾何学的構造及び金属イオンを変更することによって制御される。
【００１９】
この論文において述べられている３つのタイプの励起状態がある。すなわち、ｄ−ｄ状態、配位子に基づくｐ−ｐ*状態及び電荷転移状態である。
【００２０】
電荷転移（ＣＴ）状態は有機配位子及び金属を含む。上記のように、金属−配位子電荷転移（ＭＬＣＴ）は金属軌道から配位子軌道への電子の移転を含み、配位子−金属電荷転移（ＬＭＣＴ）は配位子軌道から金属軌道への電子の移転を含む。
【００２１】
この論文によれば、発光転移金属錯体の最も重要な設計ルールは、発光は常に最低の励起状態から生じることである。したがって、錯体の発光特性の制御は相対的な状態エネルギー及び性質並びに最低励起状態のエネルギーを制御することによって決まる。この点において、金属−中心ｄ−ｄ状態は、その熱的励起を防止するための放射レベルを十分上回らなければならず、これによって光化学不安定性及び急速な励起状態崩壊を招く。したがって、より重要な基準の１つは、放射レベルとの競争から最低ｄ−ｄレベルを除くことにある。このように望まれる設計目標は放射ＭＬＣＴ又はｐ−ｐ＊状態からｄ−ｄ状態を可能な限り熱的に遮断することである。ｄ−ｄ状態のエネルギーの制御は、結晶場分裂に影響を与えるように配位子又は中央金属イオンを変化させることによって達成される。より強い結晶場強度配位子又は金属はｄ−ｄ状態エネルギーを上昇させ、結晶場強度はＣｌ＜ｐｙ＜＜ｂｐｙ、ｐｈｅｎ＜ＣＮ＜ＣＯ（ｐｙはピリジンを表す）の順で増加する。
【００２２】
金属においては、結晶場分裂は周期律表における段が下がると増加する。ＣＴ状態エネルギーは、配位子と金属イオンの酸化／還元の容易さによって影響を受ける。ＭＬＣＴ転移においては、より還元しやすい配位子及びより酸化しやすい金属がＭＬＣＴ状態を低くする。
【００２３】
ｐ−ｐ*状態エネルギーは配位子自体によって大きく影響される。しかしながら、ｐ−ｐ＊転移のエネルギー及び強度は芳香環のヘテロ原子又はｐ共役の延長の置換基を変えることによって変更され得る。
【００２４】
Photochemistry And Luminescence Of Cyclometallated Comlexes, Advances in Photochemistry, Volume 17, 1992, p. 1-68は、この分野においても最も注目されたのは、ポリピリジン型系の錯体（代表例：Ｒｕ（ｂｐｙ）２＋、ｂｐｙは２，２’ビピリジン）であったと記載している。
【００２５】
シクロメタレート錯体の光化学及び光物理的特性における関心はこの延長であると言われている。
【００２６】
この刊行物における表２は、シクロメタレートルテニウム、ロジウム、イリジウム、パラジウム及びプラチナ錯体及びこれらの配位子の吸収及び発光特性を示す。
【００２７】
ＰＰｈ3強力場リガンドを含む金属錯体は、例えば、下記のレニウム錯体を開示する特開２００２−１７３６７４号公報に開示される。
【００２８】
【化１】
2008500717.tif 000003
【００２９】
他の中で、下記に示されるｐｐｈ3を有するタングステン、オスミウム、ニッケル及びプラチナ錯体が知られる。
【００３０】
【化２】
2008500717.tif 000004
【００３１】
例えば、Journal of the Chemical Society, Dalton Transactions: Inorganic Chemistry (1972-1999) (1986), (3), 511-15（タングステン）及びZeitschrift fur Anorganische und Allegemine Chemie (1975)，418(1), 45-53（ニッケル）参照。
【００３２】
また、次のオスミウム錯体がAdv. Mat. 2002，14, 433により知られている。
【００３３】
【化３】
2008500717.tif 000005
【００３４】
次の錯体が欧州１３５３３８８号明細書に開示されている。
【００３５】
【化４】
2008500717.tif 000006
【００３６】
次の錯体が特開２００２−２０３６７８号に開示されている。
【００３７】
【化５】
2008500717.tif 000007
【００３８】
これら錯体におけるＰＰｈ3配位子は発光配位子ではない。
【００３９】
ジ−トピック配位子によって結合された２つの異なるタイプの反応金属中心から構成される他の錯体は、J. Chem. Soc. Dalton Trans. 2002, 3423-2436に開示されている。この論文においては、トリフェニルホスフィンは有機化学でももっとも多く使用される配位子の１つであり、均質遷移金属触媒で発見されたもっとも一般的な配位子の１つであると述べられている。このように、この論文は特に発行装置の分野に関するものではなく、触媒としての金属錯体の使用に関するものである、多くのＰＰｈ3錯体が述べられている。
【特許文献１】欧州１３５３３８８号明細書
【特許文献２】特開２００２−２０３６７８号公報
【発明の開示】
【発明が解決しようとする課題】
【００４０】
ＰＰｈ3配位子を有するこれらを含む金属錯体に関連する１つの問題は、凝集に関係し、これは３重項クエンチを導き、励起転移の効率を減少させる。これは、発光装置を製造する際の問題を生じさせ、溶液プロセスにより装置の層を積層できるという利点を有する。他の問題は、独立したホスト材料が使用される場合の金属錯体の相分離に関連する。
【００４１】
上記の観点から、公知の金属錯体を改良する必要性が存在する。それらの多くは、発光装置に使用されるＰＰｈ3配位子を含む。
【課題を解決するための手段】
【００４２】
このように、本発明の第１の側面は、アノード、カソード、前記アノード及び前記カソードの間に配置される発光層を含む発光装置であって、前記発光層は発光化合物を含み、前記発光化合物は金属錯体を及びＸを含み、前記金属錯体は金属（Ｍ）及びＭに直接配位結合されるリン原子並びに前記リン原子に直接結合されるアリール又はヘテロアリール基Ａｒsを含み、ＡｒsはＸで置換されており、Ｘはアリール又はヘテロアリール基を含むことを特徴とする発光装置を提供する。
【００４３】
本発明の第２の側面は、発光装置を製造する方法を提供し、発光層がアノードとカソードの間に配置されるように、アノード、カソード及び発光層を形成する工程を含む。
【００４４】
本発明の第３の側面は、発光装置における発光化合物を製造するための反応化合物を提供し、前記反応化合物は金属錯体を含み、前記金属錯体は金属（Ｍ）及びＰ（Ａｒs）（Ｒ）（Ｒ’）を含み、ＰはＭに直接配位結合されており、Ａｒsはアリール又はヘテロアリール基であり、Ｒ及びＲ’は独立して、Ｈ、ハロゲン基又は置換若しくは未置換アルキル、アリール若しくはヘテロアリール基であり、Ａｒsは１又は２以上の反応基で置換され、前記又は各反応基はトリフレート基、ハロゲン基、ボロン酸基、ボロンエステル基及びボラン基から構成される群から選ばれる。
【００４５】
本発明の第４の側面は、本発明の第３の側面に関連して定義される反応化合物を使用する発光装置における発光化合物を製造するための方法を提供する。
【００４６】
本発明の第５の側面は、発光装置における発光化合物を提供し、前記化合物は金属錯体及びＸを含み、前記金属錯体は金属（Ｍ）及びＭに直接配位結合されているリン原子及びリン原子に直接結合されるアリール又はヘテロアリール基Ａｒsを含み、ここで、ＡｒsはＸで置換され、Ｘはアリール又はヘテロアリール基を含みＡｒsはアリール又はヘテロアリール基に共役的に結合されていることを特徴とする。
【００４７】
本発明の第６の側面は、発光化合物の使用を提供し、前記化合物は金属錯体及びＸを含み、前記金属錯体は金属（Ｍ）及びＭに直接配位結合されるリン原子及び前記リン原子に直接結合されるアリール又はヘテロアリール基Ａｒsを含み、ここで、ＡｒsはＸで置換され、Ｘはアリール又はヘテロアリール基を含む点に特徴を有する。
【００４８】
本発明の第５の側面の装置の発光層に含まれる化合物についてさらに詳細に説明する。
【００４９】
選択的に、Ｘはアリール又はヘテロアリール基を含み、Ａｒsはアリール又はヘテロアリール基に共役的に結合される。
【００５０】
本発明によれば、官能基Ｘは非発光配位子上に導入される。これは、Ｘを発光配位子上に導入する場合に比べて、発光色又は発光出力及び放射に関連する他の特性に影響を与えないので有利である。
【００５１】
Ａｒsはさらに置換され得る。
【００５２】
リン原子はＭに直接的に配位結合されるので、金属錯体は燐含有配位子を含むと理解され得る。リン原子は酸化状態＋３又は＋５であり得る。どちらの場合も通常リン原子はリン原子は、Ａｒsに加えて２つの基（Ｒ及びＲ’）に結合される。好ましくは、前記２つの基（Ｒ及びＲ’）は、それぞれ独立してＨ、ハロゲン基（好ましくはＦ）又は置換若しくは未置換アルキル（好ましくはＣＨ3）、アリール若しくはヘテロアリール基を含む。
【００５３】
１つの態様において、好ましくは、Ｒ及びＲ’の少なくとも１つは置換若しくは未置換アリール又はヘテロアリール基である。より好ましくは、Ｒ及びＲ’はそれぞれ独立して置換又は未置換アリール又はヘテロアリール基である。さらに好ましくは、Ｒは置換又は未置換フェニル基であり、Ｒ’は独立して置換又は未置換フェニル基である。
【００５４】
他の態様において、Ｒ及びＲ’の少なくとも１つはＨ、ハロゲン基（好ましくはＦ）又はメチル基である。混雑を回避するために、Ｘが大きな基であるときはＲ及びＲ’はこれら小さい基が好ましい。
【００５５】
Ｐ（Ｖ）の場合、典型的には、リン原子が酸素（Ｐ＝Ｏ）に結合される。
【００５６】
本発明の化合物の場合、Ｘは金属錯体を効果的に機能的にする。このように、ホスフィン配位子又は他のＰ（Ａｒs）（Ｒ）（Ｒ’）含有配位子を含む公知文献に開示される金属錯体は、ホスフィン配位子（又は他のＰ（Ａｒs）（Ｒ）（Ｒ’）含有配位子）のフェニル基の１つ上へのＸの導入により本発明の化合物を得るために機能的にされる。このような錯体は、レニウム、タングステン、プラチナ、パラジウム、銅、クロム、モリブデン、ロジウム、イリジウム、金、ルテニウム及びオスミウム錯体を含む。前記錯体はまた、Ｍがガリウム、アルミニウム、ベリリウム、亜鉛、水銀又はカドミウムを含む。これらは、一般式Ｉ〜Ｘに関連してより詳細に説明される。この一般式において少なくとも１つのＬは上記で定義されるようにＰ（Ａｒs）（Ｒ）（Ｒ’）を含む。
【００５７】
発光層に含まれる本発明の化合物は低分子、オリゴマー、ポリマー又はデンドリマーであることができる。
【００５８】
ＸはＡｒs上の官能基とみなされ得る。この点において、Ｘの機能は、例えば、全体として化合物の溶解性を改良し、電子輸送を促進し、及び／又は装置における正孔輸送を促進する。これら機能の適切な基は当業者に公知である。例えば、好ましい溶解性基はアルキル及びアルコキシ基を含む。さらに、電子及び／又は正孔輸送のための好ましい基は２，７−結合９，９分散フルオレン、ｐ−結合ジアルキルフェニレン、ｐ−結合分散フェニレン、フェニレンビニレン、２，５−結合ベンゾチアゾール、２，５−結合分散ベンゾチアゾール、２，５−結合分散又は未分散チオフェン、置換又は未置換トリアリールアミン及び未置換又は置換カルバゾールから構成される群から選択される。未置換及び置換カルバゾールが特に好ましい。
【００５９】
本発明の第５の側面の第１の態様において、Ｘはポリマー又はオリゴマーを含む。下記に説明するように、ポリマーは部分的又は完全に共役されている。
【００６０】
第１の態様において、Ａｒsはポリマー又はオリゴマーの主鎖に付着するものであり得る。あるいは、Ａｒsはポリマー又はオリゴマーの主鎖の一部であり得る。この意味において、金属錯体はポリマー又はオリゴマーにおける繰返し単位、側鎖置換基又は末端基であり得る。
【００６１】
Ａｒsがポリマー又はオリゴマーの主鎖の一部であるとき、Ａｒsは２つの場所において主鎖に加わるため脱機能化されている。
【００６２】
【化６】
2008500717.tif 000008
Ａｒsが側鎖置換基を形成するためにポリマー又はオリゴマーの主鎖に付着するものである場合、又は末端基である場合、Ａｒsは単官能基であると考えられる。
【００６３】
凝集及び相分離のような相変態に関連する問題は、本発明の第１の態様において回避される。化合物の制御された構造とは金属錯体の位置及び移動が空間的に制御されることを意味する。
【００６４】
この空間的な制御は、ポリマー又はオリゴマーと金属錯体間の相互作用の制御を可能にする。これは、ポリマー又はオリゴマーと金属錯体の相互作用的効果により、結局、金属錯体がポリマー又はオリゴマーに共役的に結合するときの励起状態における材料のエネルギーレベルをある程度操作可能にする。
【００６５】
金属錯体がポリマー又はオリゴマーに共役的に結合するときＷＯ０３／０９１３５５（その内容は引用文献として本明細書に組み込まれる）に記載されるようにエネルギーレベルの混合を導く。エネルギーレベルの混合はポリマー又はオリゴマーからリガンドへのエネルギー移転を助ける。ポリマー又はオリゴマーから有機金属基への電荷輸送は、有機金属化合物及びポリマーの公知の混合物に比較して高められている。
【００６６】
一般に、材料中の共役の拡張の増加はその材料の３重項エネルギーレベルを低下させると言われている。このように、本化合物の共役の拡張の制御は３重項エネルギーレベルを少なくとも部分的に制御する有益な方法である。この点において、１つの態様において、ポリマー又はオリゴマーの主鎖は部分的に共役され、より好ましくは部分的に又は完全に共役される。
【００６７】
ポリマー又はオリゴマーの共役の拡張の制御のために、ポリマー又はオリゴマーはアリール又はヘテロアリール繰返し単位、例えば、カルバゾール、トリアリールアミン、フェニレンビニレン基のようなフェニル基を含むことが好ましい。したがって、１つの実施態様において、Ｘは、好ましくはカルバゾール、トリアリールアミン、フルオレン又はフェニレン系ポリマーを含む。カルバゾール及びトリアリールアミン系ポリマーが最も好ましい。
【００６８】
他の有益なアリール又はヘテロアリール繰返し単位は、置換又は未置換ベンゾチアジアゾール及び置換又は未置換チオフェンである。
【００６９】
化合物が発光できるようにそのエネルギーレベルが金属錯体に贈呈される限りいかなるポリマー又はオリゴマーも使用され得る。
【００７０】
ポリマー又はオリゴマーは発光装置において官能基であり得る。例えば、ポリマー又はオリゴマーは電子輸送又は正孔輸送であり得る。この目的のために、本発明の発明者らはポリマー又はオリゴマーは導電体又は半導体、より好ましくは半導体であることを発見した。
【００７１】
材料の溶解性を改良するために溶解性基を含むポリマー又はオリゴマーが好ましい。好ましい溶解性基はアルキル及びアルコキシ基を含む。この点において、材料は溶液プロセス性であることが好ましい。
【００７２】
本発明の第１の側面の第１の態様において、本材料は２以上の金属錯体を含む。この場合、材料における金属錯体の空間的分離はより重要である。空間的分離は下記により詳細に示される方法、又はポリマー又はオリゴマーの主鎖に付着する金属錯体を選択することによって制御される。
【００７３】
材料の特性をさらに制御する観点から、材料の共役を遮断するためにスペーサー基が使用され得る。したがって、Ｘは選択的に置換されたＣ1−Ｃ10アルキレン基のような非共役スペーサー基を含む。アルキレン基は、ポリマー又はオリゴマー及び金属錯体間の距離を制御するのに役立ち、これによって電荷のトラップを改良する。スペーサー基の長さはポリマー又はオリゴマー主鎖から金属錯体を分離するのにある程度使用される。このように、スペーサー基は適切にはＣＨ2基の鎖であり得る。
【００７４】
本発明の第５の側面の第２の態様においては、Ｍはデンドリマーの中心に含まれる。このように、本発明の第２の態様は核の一部として金属イオンを有するデンドリマーに関する。
【００７５】
デンドリマーの特性は溶液プロセスにとって理想的であり、金属錯体を溶液プロセス系に組み込むことを可能にする。ＷＯ０２／０６６５５２（引用文献として本明細書に組み込まれる）は適切なデンドリマー構造についてある情報を提供する。
【００７６】
デンドリマーは典型的には一般式（ＸＩ）を有する。
【００７７】
【化７】
2008500717.tif 000009
【００７８】
ここで、核は金属イオン又は金属イオンを含む基を表し、ｎは１又は２以上の整数を表し、それぞれ同じか異なる各デンドロンは、アリール及び／又はヘテロアリール構造単位を含む少なくとも部分的に共役された構造を表す。
【００７９】
好ましいアリール及びヘテロアリール構造単位は次のものである。置換及び未置換カルバゾール、置換及び未置換トリアリールアミン、置換及び未置換フルオレン、置換及び未置換フェニレン、置換及び未置換ベンゾチアジアゾール及び置換又は未置換チオフェンである。
【００８０】
次に、発光層の金属錯体に移ると、好ましい錯体は中性である。この目的のため、Ｍは、非配位アニオンが存在しないように錯体を中性化するために好ましくは十分な電荷配位子によって囲まれる。
【００８１】
第１又は第２の態様において、適切なＡｒs基はアリール又は５若しくは６員環を含むヘテロアリール環を含む。適切なヘテロアリール基はヘテロアリール環において２以上のヘテロ原子を含むことができる。適切なＡｒs基の例は、フェニル及びピリジルである。
【００８２】
上述したように、通常、リン原子は、Ａｒsに加えて、２つの他の基（Ｒ及びＲ’）に結合される。好ましくは、この２つは、さらにそれぞれ独立して、Ｈ、ハロゲン基、又は置換若しくは未置換アルキル、アリール又はヘテロアリール基を含む。
【００８３】
他の態様において、好ましくは、Ｒ及びＲ’の少なくとも１つは置換又は未置換アリール又はヘテロアリール基である。さらに好ましくは、Ｒは置換又は未置換フェニル基であり、Ｒ’は独立して置換又は未置換フェニル基である。
【００８４】
他の態様において、Ｒ及びＲ’の少なくとも１つは、Ｈ，ハロゲン基（好ましくはＦ）又はメチル基である。混雑を避けるためにＸが大きいときは、これらＲ及びＲ’は小さいことが好ましい。
【００８５】
錯体における金属Ｍについては、適切なＭは次のものを含む。
【００８６】
セリウム、サマリウム、ユーロピウム、テルビウム、ジプロシウム、タリウム、エルビウム及びネオジウム、及び
ｄ−ブロック金属、特に、２及び３列、例えば、元素３９〜４８及び７２〜８０、特に、レニウム、タングステン、プラチナ、パラジウム、銅、クロム、モリブデン、ロジウム、金、ルテニウム及びオスミウム。
【００８７】
金属Ｍについては、好ましい金属は、レニウム、イリジウム、タングステン、オスミウム、プラチナ及び金、最も好ましくは、レニウム及びイリジウムを含む。
【００８８】
典型的には、金属錯体は上述した配位子を含むりんに加えて、他の配位子（配位結合）を含む。
【００８９】
もちろん、金属錯体は上記の配位子を含む２以上のりんを含む金属錯体であり得る。各Ｌは同じか異なり得る。
【００９０】
金属錯体における他の配位子（上述したりん含有配位子以外の他のもの）の性質は、Ｘを有する金属錯体の互換性さらに最適化するために選択される、この目的のため、配位子は、１）電子輸送配位子、２）正孔輸送配位子及び３）（半）導体配位子のカテゴリーから選択され得る。配位子の選択においては、立体的障害に注意しなければならない、典型的には、好ましい配位子は、共役配位子、２座配位子及び金属を有する配位子のための少なくとも１つの窒素原子を含む配位子を含む。
【００９１】
上述したように、ＰＰｈ3及び他のＰ（Ａｒs）（Ｒ）（Ｒ’）含有配位子は、通常、発光／電子受容配位子ではない。したがって、ＬＥＤにおける発光に適した化合物のためには、発光配位子は金属錯体中のＭに配位結合されるべきである。この目的のため、好ましくは、Ｍは次の２座配位子、又は
【００９２】
【化８】
2008500717.tif 000010
【００９３】
次の２つの単座配位子に配位結合されている。
【００９４】
【化９】
2008500717.tif 000011
【００９５】
金属錯体中の配位子（りん含有配位子以外の）は、単座（Ｌ）、２座（Ｌ2）又は３座（Ｌ3）であり得る。２座及び３座配位子においては、Ｍに配位結合されるとき７、６、５又は４員環を形成するために配位原子は配位子中で結合され得る。有益な３座配位子の例は、次のものである。
【００９６】
【化１０】
2008500717.tif 000012
ここで、Ｘ１、Ｘ２及びＸ３は、Ｎ，Ｃ，Ｏ及びＳから独立して選ばれる、好ましくは、Ｘ1＝Ｘ2＝Ｘ3＝Ｎ。
【００９７】
Ｍに配位結合される好ましい基はフェニル基である。
【００９８】
【化１１】
2008500717.tif 000013
【００９９】
このように、特に好ましい２座配位子はキノリネートである。
【０１００】
ｆ−ブロック金属の他の適切な配位基は、カルボキシル酸、１，３−ジケトネート、ヒドロキシカルボン酸、アシルフェノール及びイミノアシル基を含む塩基のような酸素又は窒素ドナー系を含む。公知のように、蛍光性金属錯体は、金属イオンの第１の励起状態より高い３重項励起エネルギーを有する感光性基を要求する。発光は金属ｆ−ｆ転移から行われ、したがって発光色は金属の選択によって決められる、鋭い発光は、通常狭く、ディスプレイの応用に有益な純カラー発光をもたらす。
【０１０１】
ｄ−ブロック金属は、好ましくは、ポルフィリン又は一般式（ＸＩＩ）の２座配位子のような炭素又は窒素ドナーを有する錯体を形成する。
【０１０２】
【化１２】
2008500717.tif 000014
ここで、Ａｒ2及びＡｒ3は同じか異なり、選択的に置換されるアリール又はヘテロアリールから独立して選ばれる。Ｙ1及びＹは同じか異なり、炭素又は窒素から独立して選ばれる。Ａｒ2及びＡｒ3は共に縮合され得る。Ｙが炭素でありＹ1が窒素であり、Ｙ及びＹ1が共に窒素である配位子が特に好ましい。
【０１０３】
２座配位子の例は下記に示される。
【０１０４】
【化１３】
2008500717.tif 000015
１又は２のＡｒ2及びＡｒ3は、１又は２以上の置換基を有する。ｄブロック元素を有する使用に適切な他の配位子は、ジケトン、特に、アセチルアセトン（ａｃａｃ）、キノリネート、トリアリルホスフィン及びピリジンを含み、それぞれは置換され得る。
【０１０５】
Ｘと共に機能的される最も有益な化合物は、一般式Ｉを有する。
【０１０６】
【化１４】
2008500717.tif 000016
Ｍ＝イリジウム、レニウム、タングステン、プラチナ又はオスミウム。
Ａ，Ｂは結合され得る発光配位子である。
【０１０７】
少なくとも１つのＬはＰ（Ａｒs）（Ｒ）（Ｒ’）、好ましくはホスフィンを含む。ＬはＰ（Ａｒs）（Ｒ）（Ｒ’）うぃ含まず、好ましくは強力場配位子であり、最も好ましくはカルボニルである。
【０１０８】
Ｌ基は結合され得る。
【０１０９】
ｍはＭに電価を満たすに必要な数である。レニウム（Ｉ）、イリジウム（ＩＩＩ）、タングステン（０）、オスミウム（ＩＩ）及びプラチナ（ＩＶ）においてｍは好ましくは４である。プラチナ（ＩＩ）においては、ｍは好ましくは２である。
【０１１０】
ｎは０又は整数である。対イオン（Ｚ）が存在する。
【０１１１】
特定の例は次のとおりである。
【０１１２】
【化１５】
2008500717.tif 000017
Ｘと共に機能化される他の錯体は、一般式ＩＩ又はＩＩＩで示されるレニウム錯体を含む。
【０１１３】
【化１６】
2008500717.tif 000018
少なくとも１つのＬはＰ（Ａｒs）（Ｒ）（Ｒ’）、好ましくはホスフィンを含む。Ａは中性であり、発光配位子を含む。残りの配位子Ｌは中性配位子である。レニウムの場合、残りの配位子Ｌは好ましくは強力場配位子であり、例えば、Ｃ＝Ｏ又はＰＲ3であり、各Ｒは独立して選択的に置換されるアルキル、アリール又はヘテロアリール基を表す。
【０１１４】
２又は３以上のＬ基は結合されることができ、例えば、２つのＰＲ3基は次のものを形成する。
【０１１５】
【化１７】
2008500717.tif 000019
【０１１６】
上式において、少なくとも１つのＬはＰ（Ａｒs）（Ｒ）（Ｒ’）、好ましくはホスフィンを含む。Ａ及びＢは中性の、選択的に結合される発光配位子、例えば、ビピリジル又はフェナントロリンを表す。Ｌは一般式Ｉ又はＩＩに関連して上記のように定義される。
【０１１７】
他のＸと共に機能化され得る錯体は、一般式ＩＶ、Ｖ，ＶＩ、ＶＩＩ又はＶＩＩＩを有するイリジウム錯体を含む、これらの一般式において、少なくとも１つの配位子は上記に定義されるＰ（Ａｒs）（Ｒ）（Ｒ’）、好ましくはホスフィンを含む。
【０１１８】
【化１８】
2008500717.tif 000020
【０１１９】
【化１９】
2008500717.tif 000021
【０１２０】
イリジウムについては、一般式ＩＶ及びＶにおける残りのＬに対する適切な基は、単座、２座又は３座配位子、例えば、ビピリジル、フェナントロリン、トリアリールアミンを含む。また、好ましくは少なくとも１つの残りのＬは強力場配位子を含む。
【０１２１】
【化２０】
2008500717.tif 000022
【０１２２】
少なくとも１つのＬは配位子（Ｌ’）（例えば、塩化物）である。好ましい態様において、１つの帯電配位子Ｌ’があり、これは一般式ＶＩＩＩに示されるように中性配位子に結合されている（例えば、Ｌ−Ｌ’＝フェニルピリジン）。
【０１２３】
【化２１】
2008500717.tif 000023
【０１２４】
【化２２】
2008500717.tif 000024
【０１２５】
Ｘと共に機能化され得る好ましいオスミウム錯体は、一般式ＩＸ、及び一般式ＩＶ〜ＶＩＩＩにおける上記イリジウム錯体に類似する他の錯体を含む。
【０１２６】
【化２３】
2008500717.tif 000025
【０１２７】
上述のように、金属錯体は燐光性又は蛍光性である。
【０１２８】
Ｘの導入による本発明の錯体を得るために機能化され得る公知の蛍光性錯体の例は、前述したＩｒのＡｌ類縁物質及びＯｓ錯体、特に次の化合物を含む。
【０１２９】
【化２４】
2008500717.tif 000026
上式において、Ｌ及びＬ’は上記で定義したとおりである。
【０１３０】
好ましくは、ＡｌについてはＬ’−Ｌは、キノリン、特に、８−キノリン、例えば下記の化合物である。
【０１３１】
【化２５】
2008500717.tif 000027
【０１３２】
ベリリウム、ガリウム水銀、カドミウム及び亜鉛は蛍光性錯体を形成する他の金属である。したがって、本発明の他の錯体はこれら金属を含むことができる。
【０１３３】
一般式ＩＶ〜Ｘにおいて、少なくとも１つの配位子は金属から電荷を受領することができ、ＭＬＣＴによって発光することができる。
【０１３４】
発光は蛍光又は燐光であることができる。好ましくは、発光は燐光である。
【０１３５】
化合物は発光層において他の材料と混合されることができる。化合物は発光層においてホスト材料と共に存在することが望ましい。
【０１３６】
１つの好ましい態様において、化合物は発光層においてホスト材料と共に混合される。
【０１３７】
ホスト材料はまた電荷輸送特性を有することができる。正孔輸送ホスト材料は、次の一般式を有する選択的に置換された正孔輸送アリールアミンのようなものが特に好ましい。
【０１３８】
【化２６】
2008500717.tif 000028
ここで、Ａｒ５はフェニル又は次の化合物のような選択的に置換される芳香族基であり、及び
【０１３９】
【化２７】
2008500717.tif 000029
【０１４０】
Ａｒ6，Ａｒ7、Ａｒ8及びＡｒ9は選択的に置換される芳香族又は複素環式芳香族化合物である（Shi et al (Kodak) US5,554,450. Van Slyke et al, US5,061,569. So et al (Motorola) US 5,853905 (19997)）。Ａｒは好ましくはビフェニルである。少なくとも２つのＡｒ6，Ａｒ7、Ａｒ8及びＡｒ9は、チオール基、又は反応性未飽和炭素−炭素結合含有基のどちらかに結合され得る。Ａｒ6及びＡｒ7及び／又はＡｒ8及びＡｒ9は、例えばＮは次のカルバゾール単位の一部を形成するようにＮ含有環を形成するために選択的に結合される。
【０１４１】
【化２８】
2008500717.tif 000030
【０１４２】
ホスト材料は、代わりに電子輸送特性を有することができる。電子輸送ホスト材料の例は、アゾール、ジアゾール、トリアゾール、オキサジアゾール、ベンゾキサゾール、バンザゾール及びフェナントロリンであり、それぞれ選択的に置換されることができる。特に好ましい置換基はアリール基であり、特に、フェニルオキサジオザール、特にアリール置換オアキサジアゾールである。これらホスト材料は低分子の形で存在するか、又はポリマーの繰返し単位、特に、ポリマー主鎖に位置する繰返し単位又はポリマー主鎖に付着した置換基として供給される。電子輸送ホスト材料の特定の例は、３−フェニル１−４−（１−ナフチル）−５−フェニル−１，２，４−トリアゾール及び２，９−ジメチル−４，７−ジフェニル−フェナントロリンを含む。
【０１４３】
ホスト材料は双極性、すなわち、正孔及び電子輸送できる。適切な双極性材料は好ましくは少なくとも２つのカルバゾール単位（Shirota, J. Mater. Chem., 2000. 10, 1-25）を含む。１つの好ましい化合物においては、上記のＡｒ6及びＡｒ7並びにＡｒ8及びＡｒ9はカルバゾール環を形成するために結合し、Ａｒ5はフェニルである。あるいは、双極性ホスト材料は正孔輸送セグメント及び電子輸送セグメントを含む材料であり得る。そのような材料の例としては、正孔輸送がポリマー主鎖内に位置するトリアリールアミン繰返し単位として供給され、電子輸送がポリマー主鎖内の共役ポリフルオレン鎖として供給される国際公開００／５５９２７号パンフレットに開示される正孔及び電子輸送セグメントを含むポリマーである。あるいは、正孔輸送及び電子輸送特性は共役又は非共役ポリマー主鎖からの分岐繰返し単位として供給される。
【０１４４】
「低分子」ホスト材料の特定の例は、ＣＢＰとして知られる４，４’−ビス（カルバゾール−９−イル）ビフェニル、Ikai et al. (Appl. Phys. Lett., 79 no. 2, 2001, 156)に開示されるＴＣＴＡとして知られる（４，４’，４”−トリス（カルバゾール−９−イル）トリフェニルアミン）及びＭＴＤＡＴＡとして知られるトリス−４−（Ｎ−３−メチルフェニル−Ｎ−フェニル）フェニールアミンのようなトリールアミンを含む。
【０１４５】
ホモポリマー及びコポリマーはホストとして使用され、正孔輸送層に関連して上記のポリフルオレン、ポリスピロフルオレン、ポリインデノフルオレン又はポリフェニレンのような選択的に置換されるポリアリーレンを含む。
【０１４６】
公知文献に開示されるホストポリマーの特定の例は、例えば、Appl. Phys. Lett. 200, 77(15), 2280に開示されるポリ（ビニルカルバゾール）、Synth. Met. 2001, 116, 379, Phys. Rev. B 2001, 63, 235206及びAppl. Phys. Lett. 2003, 82(7), 1006に開示されるポリフルオレン、Adv. Mater. 1999, 11(4), 285に開示されるポリ［４−（Ｎ−４−ビニルベンジルオキシエチル，Ｎ−メチルアミノ）−Ｎ−（２，５−ジ−タート−ブチルフェニルナプタルイミド）］、J. Chem. Phys. (2003), 118 (6), 2853-2864に開示されるファク−トリス（２−フェニルピリジン）イリジウム（ＩＩＩ）及び２，３，７，８，１２，１３，１７，１８−オクタエチル−２１Ｈ，２３Ｈ−ポルフィリンプラチナ（ＩＩ）のホストとしてポリ［９，９’−ジ−ｎ−ヘキシル−２，７−フルオレン−アルト−１，４−（２，５−ジ−ｎ−へキシルオキシ）フェニレーン］、Mat. Res. Symp. Spring Meeting 2003 Book of Abstracts, Heeger, p. 214に開示されるジオクチルフルオレン及びジシアノ−ベンゼンのランダムコポリマーホスト、及びMat. Res. Soc. Symp. Proc. 708, 2002, 131に開示されるフルオレン繰返し単位とフェニレン繰返し単位のＡＢコポリマーを含む。
【０１４７】
ホスト材料中の化合物の濃度は薄膜が高い電子発光効率を有するように決められる。発光化合物の濃度が高すぎると、発光のクエンチが生じる。濃度範囲は０．０１〜４９ｗｔ％であり、より好ましくは０．５〜１０ｗｔ％、最も好ましくは１−３ｗｔ％とするのが通常適当である。
【０１４８】
第１の側面においては、図１を参照すると、本発明の有機発光ダイオードは、基板１、アノード２（好ましくは、インジウム錫酸化物）、有機正孔注入材料の層３、電子発光層４及びカソード５を含む。
【０１４９】
図１に示されるように、本発明のＬＥＤにおいて、通常、アノードは基板上に供給される。光学装置は湿気と酸素によって劣化しやすい。したがって、基板は、好ましくは、湿気と酸素の装置への侵入の防止について良好な遮蔽特性を有する。基板は、一般的にガラスであるが、特に、装置の柔軟性が必要な場合は他の基板が使用され得る。例えば、交替プラスチックの基板を開示する米国６２６８６９５号明細書にあるようなプラスチック、又は欧州０９４９８５０に開示されるような薄いガラスとプラスチックのラミネートを含むことができる。
【０１５０】
必須ではないが、アノードから発光層への正孔の注入を促進するのでアノードと発光層の間の正孔注入層が存在することも望ましい。有機正孔注入材料の例は、欧州０９０１１７６号明細書及び欧州０９４７１２３号明細書に開示されるポリ（スチレンサルファネート）のような適当な対イオンを有するポリエチレンジオキシチオフェン（ＰＥＤＴ）、又は米国５７２３８７３号明細書及び米国５７９８１７０号明細書に開示されるようなポリアニリンを含む。
【０１５１】
半導体材料を含む電荷輸送層（図示しない）を供給することもできる、正孔輸送層はアノードと発光層の間に供給され、電子輸送層はカソードと発光層の間に供給され得る。
【０１５２】
カソードは、電子が効率的に装置に注入されるように選択され、アルミニウム層のような単一の導電層を含む。あるいは、それは複数の金属、例えば、国際公開９８／１０６２１号パンフレットに開示されるようなカルシウムとアルミニウムの２層を有することができる。例えば、欧州００／４８２５８号パンフレットに開示されるように、電子注入を促進するためにフッ化リチウムのような誘電材料の薄膜層が発光層とカソードの間に供給される。
【０１５３】
装置は、湿気と酸素の侵入を防止するために好ましくは封止材で封止される。適切な封止材は、ガラス、ポリマーの交互堆積のような適切な遮断特性を有する薄膜及び例えば国際公開０１／８１６４９号明細書に開示されるような誘電層、又は国際公開０１／１９１４２号明細書に開示されるような選択的に乾燥剤を有する密封容器を含む。
【０１５４】
実用的な装置において、少なくとも１つの電極は光が放射されるように半透明である。アノードが透明である場合、典型的にはインジウム錫酸化物を含む。透明カソードの例は例えば、ＧＢ２３４８３１６に開示されている。
【０１５５】
本発明の第２の側面は第１の側面に関連して定義される発光装置の製造方法を提供する。この方法は、発光層がアノードとカソードの間に位置するようにアノード、カソード及び発光層を形成する工程を含む。好ましくは、発光層は溶液プロセスによって形成される。適切な技術は当業者に知られている。
【０１５６】
発光層に含まれる発光化合物の製造に関して、本発明の第３の側面で定義される中間反応化合物によって製造され得る。
【０１５７】
したがって、本発明の第３の側面は、発光装置における発光化合物を製造するための反応化合物を提供する。言い換えると、本発明の第３の側面は、本発明の第５の側面との関連で上記に定義される発光化合物を製造するための反応化合物を提供する。反応化合物は金属錯体を含む。反応化合物は金属及びＰ（Ａｒs）（Ｒ）（Ｒ’）を含み、ＰはＭに直接配位結合されており、Ａｒsはアリール又はヘテロアリール基であり、Ｒ及びＲ’は本発明の第５の側面に関連して上記に定義され、Ａｒsは１又は２以上の（好ましくは１又は２）の反応基で置換され、各反応基（Ｙ，Ｙ’）は、トリフレート基、ハロゲン基、ボロン酸基、ボロンエステル基及びボラン基から選択される。好ましくは、各反応基は臭素である。
【０１５８】
したがって、第３の側面の反応化合物は一般式ＸＩＩ又はＸＩＩＩで示される構造を有し、Ａｒs、Ｒ及びＲ’は上記で定義され、Ｒ2は金属（Ｍ）及び配位子を表し、ＰはＭに直接配位結合される。Ｙ及びＹ’は上記で定義される反応基である。
【０１５９】
【化２９】
2008500717.tif 000031
【０１６０】
第３の側面の中間反応化合物は、例えば、下記の合成方法である。
【０１６１】
【化３０】
2008500717.tif 000032
【０１６２】
ジフェニルホスフィン塩化物と１，４−ジブロモベンゼンとの反応による反応性ホスフィン（４−ブロモフェニル）ジフェニルホスフィンの合成を開示するOrganic Syntheses (1969), 49, 66-9についても引用する。
【０１６３】
本発明の第３の側面の中間反応化合物を形成するために上記ホスフィンが金属錯体に組み入れられる。
【０１６４】
当業者に知られるように、金属錯体に示されたホスフィンを組み込む通常の方法は不安定結合を有する前駆体錯体の利用である、ホスフィンはＰ受領配位子が加えられる前後に加えられる、他の方法は、配位子、配位子の化学的若しくは光化学置換物を酸化又は還元添加を利用する。
【０１６５】
本発明の第３の側面の中間反応化合物を製造するための一般的な合成方法は下記に示されるとおりである。
【０１６６】
【化３１】
2008500717.tif 000033
【０１６７】
【化３２】
2008500717.tif 000034
【０１６８】
前述したように、次いで、本発明の第５の側面の装置の発光層に似要される発光化合物を形成するために、これら反応化合物（例えば、一般式ＸＩＩ又はＸＩＩＩを有する反応化合物）はデンドリマー構造及び／又はポリマーに組み込まれる。したがって、本発明の第４の側面は、本発明の第１の側面に関連して定義される発光装置の発光層の使用に適する化合物を製造する方法における本発明の第３の側面に関連して定義される反応化合物の使用を提供する。
【０１６９】
本発明の第４の側面に移ると、本発明の発光化合物は公知のスズキ重合によって有利に製造される。概略的には、この方法は、触媒の存在の下の反応混合中において、ボロン酸、ボロン酸エステル（好ましくは、Ｃ１−Ｃ６）、ボラン（好ましくは、Ｃ１−Ｃ６）基から選ばれる少なくとも２つの反応基を有するモノマーと、ジハロゲン若しくはジトリフレート官能モノマー又は１つの反応性ボロン酸、ボロン酸エステル（好ましくはＣ１−Ｃ６）及び１つの反応性トリフレート若しくはハロゲン官能基を有するモノマーを互いに重合させる工程を含む。この方法は米国特許５，７７７，０７０号明細書に記載されており、また、この誘導体は国際公開００／５３６５６に記載されている。他の方法は、Macromolecules, 31 1099-1103 (1998)に開示されるヤマモト重合であり、全てのモノマーは反応性ハロゲン基と共に供給される。これら文献の内容は引用例として本明細書に組み込まれる。
【０１７０】
大まかに言って、金属錯体は末端キャップ基の一部又はモノマー残留物の一部としてこの化合物中に含まれることは上記の方法から明らかであろう。これら２つの種類の方法内においては、金属錯体は、反応混合物に最初に加えられるとき末端キャップ試薬又はモノマー中に存在することができる。あるいは、終端されたポリマー又はオリゴマーが形成された後又は形成され始めるとき（すなわち、反応中）に導入される。適当な方法は、化合物中の金属錯体の望ましい性質、位置及び割合によって選択される。
【０１７１】
本発明の第５の側面は、発光装置における発光化合物を提供し、前記化合物は金属錯体及びＸ、前記金属錯体は金属（Ｍ）及びＭに直接配位結合されるリン原子を含み、並びにリン原子に直接配位されるアリール又はヘテロアリール基Ａｒsを含み、ＡｒsはＸで置換され、Ｘはアリール又はヘテロアリール基を含む点に特徴を有する。本発明の第５の側面においては、第５の側面の化合物においてＸはアリール又はヘテロアリール基を含み、Ａｒは前記アリール又はヘテロアリール基に共役的に結合される限り、前記化合物は、本発明の第５の側面の発光装置における発光化合物に関連する前述したいずれかの好ましい特徴を有することができる。
【０１７２】
本発明の第６の側面は発光化合物の使用を提供し、前記化合物は金属錯体及びＸを含み、前記金属錯体は金属（Ｍ）及びＭに直接配位結合されるリン原子を含み、アリール又はヘテロアリール基Ａｒsはリン原子に直接結合され、ＡｒsはＸで置換され、Ｘはアリール又はヘテロアリール基を含む点に特徴を有する。本発明の第６の側面においては、前記化合物は、本発明の第１の側面の発光装置における発光化合物と関連する前述したいずれかの好ましい特徴を有することができる。
【図面の簡単な説明】
【０１７３】
【図１】典型的なＬＥＤの断面図を示す。
【符号の説明】
【０１７４】
１  基板
２  アノード
３  正孔輸送層
４  発光層
５  カソード
【図１】
2008500717.tif 000035
【国際調査報告】
2008500717.tif 000036
2008500717.tif 000037
2008500717.tif 000038
2008500717.tif 000039
2008500717.tif 000040